(57)【特許請求の範囲】
【請求項１】
軟化点が７０℃以上、１２５℃以下であるフェノール樹脂、粘着付与剤、着色剤、および有機溶剤を含み、前記着色剤は染料で、かつ前記粘着付与剤は、水酸基価が１０ｍｇＫＯＨ／ｇ以上、４５ｍｇＫＯＨ／ｇ以下のテルペンフェノール樹脂およびロジンエステル樹脂からなる群より選ばれた少なくとも１種であるインクジェットインク。
【請求項２】
前記有機溶剤は、炭素数１〜３のアルコールを少なくとも含んでいる請求項１に記載のインクジェットインク。
【請求項３】
前記炭素数１〜３のアルコールを、インクジェットインクの総量の７０質量％以上、９５質量％以下の割合で含んでいる請求項２に記載のインクジェットインク。
【請求項４】
前記有機溶剤は、少なくともエタノールとプロパノールとを、両者の質量比Ｅ（エタノール）／Ｐ（プロパノール）で表して１．０以上、６．０以下の割合で含んでいる請求項２または３に記載のインクジェットインク。
【請求項５】
前記粘着付与剤は、水酸基価が１０ｍｇＫＯＨ／ｇ以上、４５ｍｇＫＯＨ／ｇ以下のテルペンフェノール樹脂である請求項１に記載のインクジェットインク。
【発明の詳細な説明】
【技術分野】
【０００１】
本発明は非水性のインクジェットインクに関するものである。
【背景技術】
【０００２】
例えばアルミ箔や缶詰の底蓋、上蓋等の金属、プラスチックフィルム、コート紙、ラミネート紙などの非吸収性の表面に、文字や図柄、あるいは画像など（以下「印字」と総称する場合がある。）をインクジェット印刷法によって印刷する場合、従来は印刷後の印字を加熱して乾燥させるのが一般的であった。
【０００３】
しかし近時、溶剤として有機溶剤のみを用いるか、もしくは溶剤として水を併用する場合でも水より有機溶剤を多くしていわゆる有機溶剤リッチの状態とすることで、速乾性を付与して加熱乾燥工程を省略可能としたＨＥＡＴＬＥＳＳ  ＩＮＫ（登録商標）等のインクジェットインクが開発され、実用化されつつある。
【０００４】
また近時、上記非吸収性の表面の中でも特に印字の定着性を向上させるのが難しい、アルミ箔や缶詰の底蓋、上蓋等の等の金属系の表面（以下「金属表面」と略記する場合がある。）や、あるいはポリプロピレンフィルム、ポリプロピレンラミネート紙等のポリオレフィン系の表面などの極性の低い材料からなる表面（以下「低極性表面」と略記する場合がある。）に対する印字の定着性を向上できる、速乾性のインクジェットインクを開発するべく、種々検討されている。
【０００５】
例えば医薬品のＰＴＰ包装（Ｐｒｅｓｓ  Ｔｈｒｏｕｇｈ  Ｐａｃｋａｇｅ）を形成するアルミ箔の表面に薬剤名などを印刷するためや、あるいは缶詰の底蓋や上蓋に製造工場等の記号や賞味期限等を印刷するためにインクジェット印刷法を利用することが検討されているが、上記アルミ箔の表面や缶詰の底蓋、上蓋等の金属表面は上記のように非吸収性で、インクジェットインクが内部に浸透しないため、上記薬剤名などの印字を強固に定着させるのが難しい。
【０００６】
そこで、例えば特許文献１では着色剤、バインダ樹脂、および有機溶剤を含む非水性で速乾性のインクジェットインクに、さらにベンゾチアゾール環を有するカルボン酸を配合して、金属表面に対する印字の接着性を向上することが提案されている。
【０００７】
また特許文献２では、バインダ樹脂としてスチレン・マレイン酸樹脂を選択的に使用して、金属表面に対する印字の接着性を向上することが提案されている。
【０００８】
しかし特許文献１、２のインクジェットインクでは、かかる接着性の向上に基づいて上記金属表面や低極性表面等に対する印字の定着性を向上する効果は未だ十分ではなく、例えば指先等で繰り返しこすった際に上記印字がかすれたり取れたりしやすいという問題がある。
【０００９】
また特許文献１、２のインクジェットインクは、例えばオンデマンド型のインクジェットプリンタに使用した際にデキャップタイムが長くなると、ノズルが目詰まりして印刷再開時にかすれを生じやすいという問題もある。
【００１０】
デキャップタイムとは、オンデマンド型のインクジェットプリンタに複数設けられたノズルのうち、間欠印刷時に印刷パターンに基づいてインク滴が吐出されない待機状態とされたノズル内のインクジェットインクが、外気にさらされ続けている時間を指す。
【００１１】
通常、オンデマンド型のインクジェットプリンタには、その運転停止時にノズル内のインクジェットインクが外気にさらされることで乾燥して目詰まり等を生じないように、ノズルを閉じる（キャップする）機能が付与されているのが一般的である。
【００１２】
しかし印刷時には、かかるキャップは解除されているため、特に間欠印刷時に待機状態となるノズルは次にインク滴が吐出されるまでの間、ノズルが閉じられていない状態（デキャップの状態）が続き、ノズル内のインクジェットインクはその間、外気にさらされ続けることになる。
【００１３】
そのため上記時間、つまりデキャップタイムが長くなるほどノズルの目詰まりを生じやすくなる傾向がある。
【００１４】
特にインクジェットインクを瞬間的に加熱して気泡を発生させ、その体積増加分のインクを、ノズルを通してインク滴として吐出させるサーマル方式のインクジェットプリンタでは、印刷時に上記気泡の発生による溶剤の揮発と、それに伴う局所的な濃度の変動とが繰り返されることからバインダ樹脂等の固形分が析出しやすく、デキャップタイムにノズルの目詰まりを生じやすい傾向がある。
【００１５】
デキャップタイムにノズルの目詰まりを生じにくい特性を、以下では「間欠印刷性」の良否として評価することとする。ごく短いデキャップタイムで目詰まりを生じてしまうインクジェットインクは間欠印刷性が不良であり、目詰まりを生じないデキャップタイムが長ければ長いほど、インクジェットインクは間欠印刷性が良好であると評価できる。
【００１６】
医薬品の場合は、その種別等を確実に識別できるようにしなければならない。そのためＰＴＰ包装などの印字には、上記間欠印刷性の不良による目詰まりが原因で印刷時にかすれを生じたりしにくいだけでなく、前述したように指先等で繰り返しこすった際に上記印字がかすれたり取れたりしにくいことも求められる。
【００１７】
またポリオレフィン系の表面などの低極性表面に対する印字の定着性を向上するべく、例えば特許文献４ではバインダ樹脂としてポリアミド樹脂を含む非水性で速乾性のインクジェットインクに、上記ポリアミド樹脂に粘着性を付与する働きをする粘着付与剤として、テルペンフェノール樹脂、ジシクロペンタジエン樹脂、およびロジンエステル樹脂からなる群より選ばれた少なくとも１種を配合することが提案されている。
【００１８】
また特許文献５では、バインダ樹脂として酸価の異なる２種のポリアミド樹脂を併用するとともに、粘着付与剤としてロジン変性マレイン酸樹脂および／またはテルペンフェノール樹脂を配合することが提案されている。
【００１９】
さらに特許文献６では、バインダ樹脂としてのポリアミド樹脂、および粘着付与剤としてのロジン変性マレイン酸樹脂とともにチタンキレートを配合することが提案されている。
【００２０】
しかし特許文献４〜６のインクジェットインクはいずれも、上記低極性表面や、あるいは金属表面に対する印字の定着性を向上する効果が未だ十分でないだけでなく、貯蔵時の安定性が不十分で析出を生じやすい上、前述した間欠印刷性の不良による目詰まりが原因で印刷時にかすれを生じやすいといった問題もある。
【００２１】
特許文献７には、バインダ樹脂としてのポリアミド樹脂と、特定の水酸基価を有するテルペンフェノール樹脂および／またはロジンエステル樹脂とを併用することが提案されている。
【００２２】
かかる特許文献７の構成で、さらに着色剤として染料を配合したインクジェットインクによれば、特にポリオレフィン系などの低極性表面に対する印字の定着性を、特許文献４〜６のもの等の従来のインクジェットインクに比べて大きく向上できる。
【００２３】
しかし上記インクジェットインクは、特に金属表面に対する印字の定着性が未だ不十分で、依然として指先等で繰り返しこすった際に上記印字がかすれたり取れたりしやすいといった問題がある。
【先行技術文献】
【特許文献】
【００２４】
【特許文献１】特開平９−１７６５３１号公報
【特許文献２】特開平１０−２４５５１３号公報
【特許文献３】特表２０１０−５０３７４１号公報
【特許文献４】特開平１０-１４００６０号公報
【特許文献５】特開２０００-０３８５３０号公報
【特許文献６】特開２０００-１７８４８７号公報
【特許文献７】特開２０１５−２２１８８７号公報
【発明の概要】
【発明が解決しようとする課題】
【００２５】
本発明の目的は、特にオンデマンド型のインクジェットプリンタに使用した際の間欠印刷性に優れ、印刷再開時に印字がかすれたりしにくい上、金属表面や低極性表面等に印刷後に指先等で繰り返しこすっても上記印字がかすれたり取れたりしにくいインクジェットインクを提供することにある。
【課題を解決するための手段】
【００２６】
本発明は、軟化点が７０℃以上、１２５℃以下であるフェノール樹脂、粘着付与剤、着色剤、および有機溶剤を含み、前記着色剤は染料で、かつ前記粘着付与剤は、水酸基価が１０ｍｇＫＯＨ／ｇ以上、４５ｍｇＫＯＨ／ｇ以下のテルペンフェノール樹脂およびロジンエステル樹脂からなる群より選ばれた少なくとも１種であるインクジェットインクである。
【発明の効果】
【００２７】
本発明によれば、特にオンデマンド型のインクジェットプリンタに使用した際の間欠印刷性に優れ、印刷再開時に印字がかすれたりしにくい上、金属表面や低極性表面等に印刷後に指先等で繰り返しこすっても上記印字がかすれたり取れたりしにくいインクジェットインクを提供できる。
【発明を実施するための形態】
【００２８】
上述したように本発明は、軟化点が７０℃以上、１２５℃以下であるフェノール樹脂、粘着付与剤、着色剤、および有機溶剤を含み、前記着色剤は染料で、かつ前記粘着付与剤は、水酸基価が１０ｍｇＫＯＨ／ｇ以上、４５ｍｇＫＯＨ／ｇ以下のテルペンフェノール樹脂およびロジンエステル樹脂からなる群より選ばれた少なくとも１種であるインクジェットインクである。
【００２９】
なお本発明ではフェノール樹脂の軟化点ＶＴ（℃）を、日本工業規格ＪＩＳ  Ｋ７２０６：１９９７「プラスチック−熱可塑性プラスチック−ビカット軟化温度（ＶＳＴ）試験方法」（ＩＳＯ３０６：１９９４）に所載の試験方法に則って測定した測定値の上限値ＶＴｍａｘ（℃）と下限値ＶＴｍｉｎ（℃）とから、式(1)：
【００３０】
【数１】
0006599972.tif 000002
【００３１】
によって求めた値でもって表すこととする。
【００３２】
フェノール樹脂は、本来的に金属表面や低極性表面等への接着性に優れている。
【００３３】
しかし、式(1)で求められる軟化点ＶＴ（℃）が７０℃未満であるフェノール樹脂を含むインクジェットインクからなる印字は熱に対して弱く、印刷後に指先等で繰り返しこすった際の摩擦熱によって軟化してかすれたり取れたりしやくなる。
【００３４】
また軟化点ＶＴ（℃）とフェノール樹脂の分子量とは略比例関係にあり、軟化点ＶＴ（℃）が７０℃未満であるフェノール樹脂は分子量が小さく、例えば皮脂等の低分子量の脂肪分によって溶解しやすいため、このことも、印刷後に指先等で繰り返しこすった際に印字がかすれたり取れたりしやすくなる原因となる。
【００３５】
一方、式(1)で求められる軟化点ＶＴ（℃）が１２５℃を超えるフェノール樹脂を含むインクジェットインクからなる印字は硬くかつ脆くなって、やはり印刷後に指先等で繰り返しこすった際にかすれたり取れたりしやすくなる。
【００３６】
また特にＰＴＰ包装を構成するアルミ箔等の、塑性変形しやすい表面に印刷した際には、当該表面の塑性変形に印字が十分に追従できずにかすれたり取れたりしやすくなる。
【００３７】
また、フェノール樹脂の分子量と有機溶剤に対する溶解性とは略反比例関係にあり、軟化点ＶＴ（℃）が１２５℃を超える分子量の大きいフェノール樹脂は有機溶剤に対する溶解性が低く、デキャップタイムにインクジェットインク中に析出しやすいため間欠印刷性が低下して印字のかすれを生じやすくなる。
【００３８】
またかすれにより膜形成が不完全となって、印刷後に指先等で繰り返しこすった際に印字がより一層簡単にかすれたり取れたりしやすくなる。
【００３９】
これに対し、軟化点ＶＴ（℃）が上記の範囲にあるフェノール樹脂を選択して使用することにより、上記種々の問題をいずれも解消できる。
【００４０】
また粘着付与剤は、金属表面や低極性表面等に対する印字の接着性をさらに向上するために機能する他、フェノール樹脂間に介在して印字の膜強度を高めたり、可撓性を向上したりするためにも機能する。そのため印刷後に指先等で繰り返しこすった際の印字のかすれや取れ等の発生をより一層良好に抑制できる。また、例えばＰＴＰ包装を構成するアルミ箔等の、塑性変形しやすい表面に対する印字の追従性をも向上できる。
【００４１】
したがって、かかる粘着付与剤を上記特定のフェノール樹脂と併用することにより、特にオンデマンド型のインクジェットプリンタに使用した際の間欠印刷性に優れ、印刷再開時に印字がかすれたりしにくい上、金属表面や低極性表面等に印刷後に指先等で繰り返しこすっても上記印字がかすれたり取れたりしにくいインクジェットインクを提供できる。
【００４２】
ちなみに特許文献１、３にはフェノール樹脂や、あるいは粘着付与剤であるテルペンフェノール樹脂、ロジン樹脂などがバインダ樹脂として例示されている。
【００４３】
しかしいずれの特許文献にも、バインダ樹脂としてフェノール樹脂を用いて実際に効果を検証した実施例は記載されていない上、当該フェノール樹脂の軟化点の範囲がインクジェットインクや印刷後の印字の特性に大きく係わっていること、そして軟化点の具体的な範囲などの、本願各請求項で規定した構成については一切記載されていない。
【００４４】
またいずれの特許文献にも、テルペンフェノール樹脂、ロジン樹脂を粘着付与剤としてフェノール樹脂に添加するのが上記特性を向上する上で有効であることや、その水酸基価、酸価の範囲がインクジェットインクや印刷後の印字の特性に係わっていること、そして水酸基価や酸価の好適な範囲などの、本願各請求項で規定した構成については、やはり一切記載されていない。
【００４５】
《フェノール樹脂》
フェノール樹脂としては、上記のように金属表面や低極性表面等に対する接着性を有し、なおかつ式(1)で求められる軟化点ＶＴ（℃）が７０℃以上、１２５℃以下である種々のフェノール樹脂が挙げられる。この理由は先述したとおりである。
【００４６】
なお先述した効果をより一層向上することを考慮すると、フェノール樹脂の軟化点ＶＴ（℃）は、上記の範囲でも８０℃以上、特に９０℃以上であるのが好ましく、１２０℃以下、特に１１０℃以下であるのが好ましい。
【００４７】
フェノール樹脂としては、特に熱可塑性樹脂であるノボラック樹脂が好ましい。
【００４８】
またフェノール樹脂としては、それぞれ軟化点ＶＴ（℃）が上記の範囲にある、軟化点ＶＴ（℃）の異なる２種のフェノール樹脂を併用するのが好ましい。
【００４９】
軟化点ＶＴ（℃）の異なる２種のフェノール樹脂を併用すると、軟化点ＶＴ（℃）の低い方のフェノール樹脂による、良好な間欠印刷性を維持しながら、金属表面や低極性表面等に印刷した印字の膜強度や可撓性を向上する効果と、軟化点ＶＴ（℃）の高い方のフェノール樹脂による、上記印字を摩擦熱によって軟化しにくくするとともに皮脂等の脂肪分によって溶解しにくくする効果とをともに良好に発現させて、それぞれの特性に優れたインクジェットインクを形成できる。
【００５０】
なお、かかる効果をより一層向上することを考慮すると、上記２種のフェノール樹脂としては、軟化点ＶＴ（℃）が１００℃未満のフェノール樹脂と、軟化点ＶＴ（℃）が１００℃以上のフェノール樹脂の２種を併用するのが好ましい。
【００５１】
また２種のフェノール樹脂の質量比は、併用の効果をより一層向上することを考慮すると（軟化点の高い方のフェノール樹脂）／（軟化点の低い方のフェノール樹脂）＝１／２〜２／１であるのが好ましく、特に１／１〜２／１であるのが好ましい。
【００５２】
ただしフェノール樹脂としては、インクジェットインクの汎用性等を考慮した場合、特定の軟化点ＶＴ（℃）を有する１種のみのフェノール樹脂を使用するのが好ましい場合もある。
【００５３】
すなわちインクジェットプリンタの顧客は、その印刷条件をメーカーによって設定された初期値ではなく、自社が見出して最適と考える値にカスタマイズした上でインクジェットプリンタを使用することがある。
【００５４】
例えばサーマル方式のインクジェットプリンタでは、インクジェットインクの加熱温度や印刷速度等が初期値から変更される場合がある。
【００５５】
ところが、例えば初期値より加熱温度が高めに設定されたり、印刷速度が低めに設定されてデキャップタイムが長くなったりしたインクジェットプリンタに、軟化点ＶＴ（℃）の異なる２種のフェノール樹脂を併用したインクジェットインクを使用すると、特に軟化点の高い方のフェノール樹脂が析出しやすくなる傾向がある。
【００５６】
そして析出によるノズルの目詰まりを生じやすくなって印字がかすれたり、連続吐出性が低下したりするといった問題を生じるおそれがある。
【００５７】
そのため２種のフェノール樹脂を併用する場合は、同じインクジェットプリンタ用であっても印刷条件の設定の違いによって、フェノール樹脂の組み合わせを変更するなどの対応が必要となる場合がある。
【００５８】
これに対し、特に前述した好適な範囲に入る適度な軟化点ＶＴ（℃）を有するフェノール樹脂を１種のみ選択して使用すると、例えば上述した軟化点の高いフェノール樹脂の析出によるノズルの目詰まりを抑制することなどができる。
【００５９】
そのため印刷条件の設定の違いに拘らず、２種のフェノール樹脂を併用する場合に近い、適度に良好な印刷をすることが可能となり、１種のみのフェノール樹脂を使用した単一の組成で、様々に印刷条件の設定の異なるインクジェットプリンタに対応できる汎用性の高いインクジェットインクを得ることができる。
【００６０】
フェノール樹脂の配合割合は、インクジェットインクの総量の２質量％以上であるのが好ましく、２０質量％以下であるのが好ましい。
【００６１】
また、特にインクを循環させながらインク滴を形成して印刷するコンティニュアス型のインクジェットプリンタや、オンデマンド型のうちピエゾ素子の振動によってインク滴をノズルから吐出させるピエゾ方式のインクジェットプリンタに使用するインクジェットインクにおけるフェノール樹脂の配合割合は、上記の範囲でも３質量％以上であるのが好ましく、１５質量％以下であるのが好ましい。
【００６２】
一方、オンデマンド型のうちサーマル方式のインクジェットプリンタに使用するインクジェットインクにおけるフェノール樹脂の配合割合は、上記の範囲でも３質量％以上であるのが好ましく、８質量％以下であるのが好ましい。
【００６３】
いずれのプリンタ用の場合も、フェノール樹脂の配合割合がそれぞれの範囲未満では、金属表面や低極性表面等に対する印字の定着性を向上する効果が得られないおそれがある。
【００６４】
一方、フェノール樹脂の配合割合が上記の範囲を超える場合には、インクジェットインクの粘度がそれぞれのプリンタに適した範囲を超えてしまい、特にサーマル方式のインクジェットプリンタでは周波数応答性が低下して吐出不良による印字のかすれなどを生じやすくなるおそれがある。
【００６５】
なお配合割合は、１種のみのフェノール樹脂を配合する場合は当該フェノール樹脂の配合割合であり、軟化点の異なる２種のフェノール樹脂を併用する場合は、当該２種のフェノール樹脂の合計の配合割合である。
【００６６】
《有機溶剤》
有機溶剤としては、上記フェノール樹脂や後述する粘着付与剤等の成分を良好に溶解または分散して均一なインクジェットインクを形成しうる種々の有機溶剤が使用可能である。
【００６７】
特にインクジェットインクに良好な揮発性を付与することや、環境への負荷を低減すること等を考慮すると炭素数１〜３のアルコールが好ましい。
【００６８】
炭素数１〜３のアルコールとしてはメタノール、エタノール、１−プロパノールおよび２−プロパノールのうちの１種または２種以上が挙げられる。
【００６９】
アルコールの選定のポイントは、特にサーマル方式のインクジェットプリンタに使用して加熱した際の揮発性、発泡性の良否、ならびにフェノール樹脂や粘着付与剤の溶解性の良否である。
【００７０】
すなわち揮発性、発泡性はメタノール＞エタノール＞２−プロパノール＞１−プロパノールの順であり、フェノール樹脂や粘着付与剤の溶解性は１−プロパノール＞２−プロパノール＞エタノール＞メタノールの順であるが、これらの特性の両立と、環境への負荷を低減することとを合わせ考慮するとエタノールが好ましい。
【００７１】
また揮発性、発泡性の良いエタノールを主成分として、フェノール樹脂や粘着付与剤の溶解性を補助するために２−プロパノールおよび／または１−プロパノール（以下「プロパノール」と総称する場合がある）を併用することも可能である。
【００７２】
また有機溶剤としては、フェノール樹脂や粘着付与剤の溶解をさらに補助したり、揮発性、速乾性を向上したりするための各種の有機溶剤を、上記炭素数１〜３のアルコールに少量添加してもよい。
【００７３】
有機溶剤の配合割合、すなわち炭素数１〜３のアルコールのうちの１種のみを単独で使用する場合はその配合割合、２種以上を併用したり、さらに他の有機溶剤を併用したりする場合はその合計の配合割合は、インクジェットインクの残量とする。
【００７４】
すなわちインクジェットインクを構成する他の成分を所定の割合で配合し、さらに総量が１００質量％となるように有機溶剤を加えてインクジェットインクを調製すればよい。
【００７５】
《着色剤》
着色剤としては種々の染料が挙げられる。
【００７６】
〈染料〉
染料としては、特に油溶性染料が好ましい。
【００７７】
油溶性染料は、炭素数１〜３のアルコールに分子レベルで溶解して析出を生じにくいため、インクジェットインクの間欠印刷性をより一層良好に向上できる。
【００７８】
また油溶性染料は、フェノール樹脂中に分子レベルで相溶するため印字の連続性、一体性、密着性を向上でき、金属表面や低極性表面等に印刷後に指先等で繰り返しこすった際の印字のかすれや取れ等の発生をより一層良好に抑制できる。
【００７９】
油溶性染料は、インクジェットインクの色目および色濃度に応じて１種または２種以上を適宜の割合で用いることができる。
【００８０】
油溶性染料の具体例としては、例えば下記の各種染料等が挙げられる。
【００８１】
（イエロー）
Ｃ．Ｉ．ソルベントイエロー２、１４、１５、１６、１９、２１、３２、５６、６１、６５、７６、７９、８０、８１、８２、８３、８８、８９、９０、９１、１５１；保土谷化学工業(株)製のＡＩＺＥＮ（登録商標）Ｓ．Ｂ．Ｎ． Ｙｅｌｌｏｗ ５４３、ＳＰＩＬＯＮ（登録商標） Ｙｅｌｌｏｗ Ｃ−ＧＮＨ、Ｃ−２ＧＨ；オリエント化学工業(株)製のＯｐｌａｓ（登録商標）Ｙｅｌｌｏｗ １４０、ＶＡＬＩＦＡＳＴ（登録商標）ＹＥＬＬＯＷ１１０１、１１０９、１１５１、１１７１、３１０８、３１２０、３１５０、３１７０、３１８０、４１２０、４１２１；中央合成化学(株)製のＡｌｃｏｈｏｌ Ｙｅｌｌｏｗ Ｙ−１０、Ｏｉｌ Ｙｅｌｌｏｗ ＣＨ；三菱化学(株)製のＤＩＡＲＥＳＩＮ（登録商標）Ｙｅｌｌｏｗ Ｌ３Ｇ。
【００８２】
（オレンジ）
Ｃ．Ｉ．ソルベントオレンジ１、２、５、６、１１、１４、２０、３６、４１、４４、４５、５４、５６、５７、５８、５９、６２；オリエント化学工業(株)製のＶＡＬＩＦＡＳＴ ＯＲＡＮＧＥ１２０１、２２１０、３２０８、３２０９、３２１０。
【００８３】
（レッド）
Ｃ．Ｉ．ソルベントレッド１、３、８、２３、２４、２５、２７、３５、４９、７８、８１、８２、８３、８４、９１、９６、９９、１００、１０２、１０９、１１８、１１９、１２１、１２２、１２３、１２４、１２７、１２８、１２９、１３０、１３１、１３２、１３３、１３４、１４２、１６０、２１８、Ｃ．Ｉ．ディスパーズレッド９；オリエント化学工業(株)製のＯｒｉｅｎｔ Ｏｉｌ Ｐｉｎｋ ＯＰ、ＳＰＩＲＩＴ Ｒｅｄ １０２、ＶＡＬＩＦＡＳＴ  Ｒｅｄ １３０８、１３２０、１３５５、１３６４、１３８８、２３０３、２３２０、３３０４、３３０６、３３１１、３３１２、３３２０、ＰＩＮＫ  ２３１０Ｎ；保土谷化学工業(株)製のＡＩＺＥＮ  ＳＰＩＬＯＮ  Ｆｉｅｒｙ Ｒｅｄ ＢＨ、Ｒｅｄ Ｃ−ＧＨ、Ｃ−ＢＨ、Ｐｉｎｋ ＢＨ；中央合成化学(株)製のＡＬ Ｒｅｄ ２３０８、Ａｌｃｏｈｏｌ Ｐｉｎｋ Ｐ−３０。
【００８４】
（ブラウン）
Ｃ．Ｉ．ソルベントブラウン３、２３、２４、２５、３７、４２、４３、４４、５８。
【００８５】
（グリーン）
Ｃ．Ｉ．ソルベントグリーン３、１６、２１、２２；オリエント化学工業(株)製のＶＡＬＩＦＡＳＴ ＧＲＥＥＮ  １５０１。
【００８６】
（ブルー）
Ｃ．Ｉ．ソルベントブルー５、１１、１２、２４、２５、３８、４４、４６、５５、６４、６７、７０、７３、７５；オリエント化学工業(株)製のＯｒｉｅｎｔ Ｏｉｌ Ｂｌｕｅ ６０３、ＶＡＬＩＦＡＳＴ Ｂｌｕｅ １６２１、１６３１、２６０４、２６０６、２６２０、２６７０；保土谷化学工業(株)製のＡＩＺＥＮ  ＳＰＩＬＯＮ Ｂｌｕｅ Ｃ−ＲＨ、ＧＮＨ、Ｓ．Ｐ．Ｔ． Ｂｌｕｅ １２１；中央合成化学(株)のＡｌｃｏｈｏｌ Ｂｌｕｅ Ｂ−１０。
【００８７】
（バイオレット）
Ｃ．Ｉ．ソルベントバイオレット１、２、１９、２１；オリエント化学工業(株)製のＶＡＬＩＦＡＳＴ ＶＩＯＬＥＴ  １７０１、１７０４；保土谷化学工業(株)製のＡＩＺＥＮ  ＳＰＩＬＯＮ Ｖｉｏｌｅｔ Ｃ−ＲＨ、ＥＣＨ。
【００８８】
（ブラック）
Ｃ．Ｉ．ソルベントブラック３、５、７、２２、２３、２５、２７、２８、２９、３０、３４、３５、４３、４７、１２３；オリエント化学工業(株)製のＶＡＬＩＦＡＳＴ ＢＬＡＣＫ  １８０７、１８１５、３８０４、３８０７、３８０８、３８２０、３８３０、３８４０、３８６６、３８７０；ＢＡＳＦ社製のＯｒａｓｏｌ（登録商標）Ｂｌａｃｋ  Ｘ５５、Ｘ４５、Ｘ５１、インストラプラスト社製のＲＬＳ（ソルベントブラック２９）、ＣＮ（ソルベントブラック２８）。
【００８９】
特に印字の耐光性を向上することを考慮すると、油溶性染料の中でも含金属染料が好ましい。
【００９０】
《染料系配合》
〈粘着付与剤〉
粘着付与剤としては、水酸基価が１０ｍｇＫＯＨ／ｇ以上、４５ｍｇＫＯＨ／ｇ以下である、テルペンフェノール樹脂およびロジンエステル樹脂からなる群より選ばれた少なくとも１種を選択して用いる。
【００９１】
水酸基価が上記の範囲未満である粘着付与剤は極性が低すぎるため、特に前述した炭素数１〜３のアルコールに対する溶解性が不十分で、インクジェットインク中に良好に溶解させることができない。そのためインクジェットインクの貯蔵安定性が低くなって析出を生じやすくなる上、特にオンデマンド型のインクジェットプリンタに使用した際の間欠印刷性も不十分でデキャップタイムにノズルの目詰まりを生じやすくなる。
【００９２】
一方、水酸基価が４５ｍｇＫＯＨ／ｇを超える粘着付与剤は極性が高いため上記アルコールに良好に溶解でき、インクジェットインクの貯蔵安定性は向上できる。しかし、かかる水酸基価の高い粘着付与剤はアルコールの揮発に伴ってその溶解性が大きく変化するため、例えばオンデマンド型のインクジェットプリンタのノズル内で外気にさらされ続けた際にアルコールの揮発に伴ってインクジェットインクの粘度が大きく上昇しやすい。そのため間欠印刷性が不良でデキャップタイムにノズルの目詰まりを生じやすくなる。
【００９３】
これに対し、水酸基価が上記の範囲にある粘着付与剤は、炭素数１〜３のアルコールに対して低すぎずかつ高すぎない適度の溶解性を有するためインクジェットインク中に良好に溶解させることができ、当該インクジェットインクの貯蔵安定性を向上できる。また間欠印刷性を向上してデキャップタイムにノズルの目詰まりを生じにくくできる。
【００９４】
粘着付与剤としては、特にインクジェットインクのノズルからの吐出性を向上してできるだけ良好な間欠印刷性を確保することを考慮すると、テルペンフェノール樹脂が好ましい。
【００９５】
テルペンフェノール樹脂としては、例えばイソプレンが頭尾で順次結合した基本骨格(Ｃ５Ｈ８)ｐ（ただしｐは整数）を有するテルペンとフェノール類との共重合体であって、水酸基価が上記の範囲にある種々のテルペンフェノール樹脂が使用可能である。
【００９６】
かかるテルペンフェノール樹脂としては、例えばヤスハラケミカル(株)製のＹＳポリスターＵ１３０（水酸基価：２５ｍｇＫＯＨ／ｇ）、ＹＳポリスターＵ１１５（水酸基価：３０ｍｇＫＯＨ／ｇ）や、アリゾナ・ケミカル社製のＳＹＬＶＡＲＥＳ（登録商標）  ＴＰ９５（水酸基価：４０ｍｇＫＯＨ／ｇ）等の１種または２種以上が挙げられる。
【００９７】
またロジンエステル樹脂としては、例えば一塩基性カルボン酸でアルキル化ヒドロフェナントレン核を有するアビエチン型またはピマリン型の樹脂酸を主体とするロジンとアルコール類とのエステルであって、水酸基価が上記の範囲にある種々のロジンエステル樹脂が使用可能である。
【００９８】
なおロジンとしては、例えばアビエチン酸、デキストロピマル酸等の不飽和結合を含む樹脂酸からなるものや、水素添加されたジヒドロアビエチン酸、テトラヒドロアビエチン酸等を主体とする水添ロジン等が挙げられる。またアルコール類としては、例えばグリセリン、ペンタエリスリトール、トリエチレングリコール等が挙げられる。
【００９９】
かかるロジンエステル樹脂としては、例えばハリマ化成(株)製のＫＳＵ００５（水酸基価：１１．５ｍｇＫＯＨ／ｇ）、ＫＳＵ００７（水酸基価：２６．８ｍｇＫＯＨ／ｇ）、ＤＳ−８２２（水酸基価：２９ｍｇＫＯＨ／ｇ）、荒川化学工業(株)製のスーパーエステルＡ−１２５（水酸基価：２５ｍｇＫＯＨ／ｇ）、ペンセル（登録商標）Ｄ−１２５（水酸基価：３０ｍｇＫＯＨ／ｇ）、パインクリスタル（登録商標）ＫＥ−３５９（水酸基価：４３ｍｇＫＯＨ／ｇ）、(株)理化ファインテク製のペンタリン（登録商標）ＣＪ（水酸基価：４０ｍｇＫＯＨ／ｇ）等の１種または２種以上が挙げられる。
【０１００】
粘着付与剤の配合割合は、インクジェットインクの総量の０．５質量％以上、特に１質量％以上であるのが好ましく、５質量％以下、特に３質量％以下であるのが好ましい。
【０１０１】
粘着付与剤の配合割合がこの範囲未満では粘着性が不足して、金属表面や低極性表面等に印字を良好に定着できないおそれがある。
【０１０２】
一方、粘着付与剤の配合割合が上記の範囲を超える場合には印刷後の印字が粘着性を生じて、当該印字を指先等で繰り返しこすった際にかすれたり取れたりしやすくなる結果、却って金属表面や低極性表面等に上記印字を良好に定着できないおそれがある。またインクジェットインクの貯蔵安定性が低下するおそれもある。
【０１０３】
〈有機溶剤〉
有機溶剤のうち炭素数１〜３のアルコールとしては、前述したように揮発性、発泡性の良いエタノールを主成分として、フェノール樹脂や粘着付与剤の溶解性を補助するためにプロパノールを併用するのが好ましい。
【０１０４】
かかる併用系におけるエタノールとプロパノールの配合割合は、質量比Ｅ／Ｐ（Ｅはエタノール、Ｐはプロパノールの質量を示す。）で表して１．０以上、特に２．０以上であるのが好ましく、６．０以下、特に４．０以下であるのが好ましい。
【０１０５】
質量比Ｅ／Ｐがこの範囲未満ではプロパノールの量が過剰で、フェノール樹脂や粘着付与剤の溶解性が良すぎるため、先に説明したメカニズムによって間欠印刷性が低下して印字のかすれを生じやすくなるおそれがある。
【０１０６】
一方、質量比Ｅ／Ｐが上記の範囲を超える場合にはエタノールの量が過剰で、フェノール樹脂や粘着付与剤の溶解性が不足してデキャップタイムに析出を生じやすいため、却って間欠印刷性が低下して印字のかすれを生じやすくなるおそれがある。
【０１０７】
また炭素数１〜３のアルコールの配合割合は、インクジェットインクの総量の７０質量％以上、特に７５質量％以上であるのが好ましく、９５質量％以下、特に９０質量％以下であるのが好ましい。
【０１０８】
炭素数１〜３のアルコールの配合割合がこの範囲未満では、インクジェットインクの粘度がそれぞれのプリンタに適した範囲を超えてしまい、特にサーマル方式のインクジェットプリンタでは周波数応答性が低下して、吐出不良によるかすれ等を生じやすくなるおそれがある。
【０１０９】
また炭素数１〜３のアルコールは、サーマル方式のインクジェットプリンタに使用して加熱した際に気泡の生成成分として機能するが、その配合割合が上記の範囲未満では加熱しても気泡を良好に発生できず、ノズルを通して適正なインク滴を吐出できないおそれもある。
【０１１０】
一方、炭素数１〜３のアルコールの配合割合が上記の範囲を超える場合には吐出安定性が低下するため、印刷速度をアップして印刷作業の生産性を向上できないおそれがある。
【０１１１】
また有機溶剤としては、フェノール樹脂や粘着付与剤の溶解をさらに補助するための強溶剤を、上記炭素数１〜３のアルコールに少量添加してもよい。
【０１１２】
強溶剤としては、例えばアセトン、メチルエチルケトン、メチルイソブチルケトン、シクロヘキサノン等のケトン類、ジエチレングリコールモノメチルエーテル、トリエチレングリコールモノメチルエーテル、プロピレングリコールモノメチルエーテル、３−メトキシ−３−メチル−１−ブタノール等のグリコールエーテル類、エチレングリコールモノメチルエーテルアセテート、プロピレングリコールモノメチルエーテルアセテート、ジエチレングリコールモノブチルエーテルアセテート、ジエチレングリコールモノエチルエーテルアセテート等の酢酸エステル類等の１種または２種以上が挙げられる。
【０１１３】
また、インクジェットインクの乾燥が速すぎると膜形成が不十分になって印字が脆くなりやすいので、当該乾燥を遅らせるために揮発性の低い溶剤を、上記炭素数１〜３のアルコールに少量添加してもよい。なおこれら揮発性の低い溶剤は、粘着付与剤の溶解性を補助するためにも機能する。
【０１１４】
かかる揮発性が低く、かつ粘着付与剤の溶解性を補助する機能をする溶剤としては、例えば１−ブタノール、２−ブタノール、イソブチルアルコール、ｔｅｒｔ−ブチルアルコール、シクロヘキサノール等の炭素数４〜６のアルコール類や、エチレングリコール、ジエチレングリコール、１，４−ブタンジオール、メトキシトリグリコール等、あるいはポリエチレングリコール類などの１種または２種以上が挙げられる。
【０１１５】
上記各種溶剤の配合割合は、炭素数１〜３のアルコールによる上述した効果を良好に維持しながら、なおかつそれぞれの溶剤の添加効果を良好に発現させることを考慮すると、個別に、インクジェットインクの総量の０．５質量％以上であるのが好ましく、５質量％以下、特に３質量％以下であるのが好ましい。なおこれらの溶剤は配合しなくてもよい。
【０１１６】
特に１−ブタノールを、インクジェットインクの総量の０．５質量％以上、２質量％以下の割合で配合するのが好ましい。
【０１１７】
１−ブタノールの配合割合がこの範囲未満では、特に当該１−ブタノールによる、溶解性を補助する効果が不足したり、前述のとおり膜形成が不十分になって、印字が脆くなったりするおそれがある。一方、１−ブタノールの配合割合が上記の範囲を超える場合には、インクジェットインクの速乾性が損なわれるおそれがある。
【０１１８】
《その他の成分》
本発明のインクジェットインクには、さらに必要に応じて他のバインダ樹脂や界面活性剤、滑剤等を任意の割合で配合してもよい。
【０１１９】
〈他のバインダ樹脂〉
他のバインダ樹脂としては、例えばエポキシ樹脂、アクリル樹脂等の比較的硬質の樹脂が挙げられる。これらの樹脂を添加することで印字の硬度を高めて、金属表面や低極性表面等に印刷後に指先等で繰り返しこすった際のかすれや取れ等の発生をより一層良好に抑制できる。
【０１２０】
〈界面活性剤〉
界面活性剤は、ノズルに対するインクジェットインクの濡れ性を調整して良好な吐出特性を確保したり、金属表面や低極性表面等に対する濡れ性を調整して印字の画質を向上したりするために機能する。
【０１２１】
界面活性剤としては、例えばシリコーン系界面活性剤、フッ素系界面活性剤等の各種界面活性剤のうち、炭素数１〜３のアルコールに溶解可能な種々の界面活性剤が使用可能であるが、特にシリコーン系界面活性剤が好ましい。
【０１２２】
シリコーン系界面活性剤は、例えば金属表面に印刷する場合、印刷後の印字中でポリエーテル鎖を金属表面の側に、シロキサン鎖を印字の表面に向けた状態で分布されるため、上記シロキサン鎖の特性に基づいて印字の表面のすべり性を向上するためにも機能する。
【０１２３】
そのため金属表面に印刷後に指先等で繰り返しこすった際の、印字のかすれや取れ等の発生をより一層良好に抑制することもできる。
【０１２４】
またポリオレフィン系の表面などの低極性表面に印刷する場合は、炭素数１〜３のアルコールが低極性表面で面方向に濡れ拡がるのを抑えるためにも機能する。
【０１２５】
そのため、印刷の鮮明性を高めて画質を向上することもできる。
【０１２６】
界面活性剤の配合割合は、インクジェットインクの総量の０．１質量％以上であるのが好ましく、３質量％以下であるのが好ましい。
【０１２７】
〈滑剤〉
滑剤を配合することで、印字の耐スクラッチ性、耐摩耗性、耐転写性を向上できる。
【０１２８】
滑剤としては、例えば飽和脂肪酸アミド、不飽和脂肪酸アミド、変性脂肪酸アミド等のうち炭素数１〜３のアルコールに溶解可能な種々の脂肪酸アミドが挙げられ、特にオレイン酸アミドが好ましい。
【０１２９】
脂肪酸アミドの配合割合は、インクジェットインクの総量の０．１質量％以上であるのが好ましく、１．０質量％以下であるのが好ましい。
【０１３０】
上記各成分を含む本発明のインクジェットインクは、前述したサーマル方式、ピエゾ方式等のオンデマンド型のインクジェットプリンタに好適に使用できる他、コンティニュアス型のインクジェットプリンタにも使用可能である。
【０１３１】
そして本発明のインクジェットインクによれば、特にオンデマンド型のインクジェットプリンタに使用した際の間欠印刷性に優れ、印刷再開時に印字がかすれたりしにくい上、金属表面や低極性表面等に印刷後に指先等で繰り返しこすっても上記印字がかすれたり取れたりしにくいインクジェットインクを提供できるという特有の効果を奏する。
【実施例】
【０１３２】
〈実施例１−１〉
下記の各成分を表１に示す割合で混合したのち、５μｍのメンブランフィルタを用いてろ過してインクジェットインクを調製した。
【０１３３】
（フェノール樹脂）
(1)  ノボラック樹脂、ＤＩＣ(株)製のフェノライト（登録商標）ＴＤ−２１３１、軟化点ＶＴ（℃）＝８０℃
(2)  ノボラック樹脂、ＤＩＣ(株)製のフェノライトＴＤ−２０９０、軟化点ＶＴ（℃）＝１２０℃
（粘着付与剤）
テルペンフェノール樹脂、ヤスハラケミカル(株)製のＹＳポリスターＵ１１５、水酸基価：３０ｍｇＫＯＨ／ｇ
（有機溶剤）
エタノール
１−プロパノール
１−ブタノール
（染料）
Ｃ．Ｉ．ソルベントブラック２９
（界面活性剤）
シリコーン系界面活性剤
【０１３４】
【表１】
0006599972.tif 000003
【０１３５】
エタノールと１−プロパノールの質量比Ｅ／Ｐ＝３．１５であった。
【０１３６】
〈実施例１−２〉
フェノール樹脂として、軟化点ＶＴ（℃）＝９１．５℃のノボラック樹脂〔ＤＩＣ(株)製のフェノライトＴＤ−２１０６〕３．０質量部と、軟化点ＶＴ＝１２０℃のノボラック樹脂〔前出のＤＩＣ(株)製のフェノライトＴＤ−２０９０〕３．０質量部とを併用したこと以外は実施例１−１と同様にしてインクジェットインクを調製した。
【０１３７】
〈実施例１−３〉
フェノール樹脂として、軟化点ＶＴ（℃）＝１００℃のノボラック樹脂〔ＤＩＣ(株)製のフェノライトＴＤ−２０９３Ｙ〕３．０質量部と、軟化点ＶＴ＝１２０℃のノボラック樹脂〔前出のＤＩＣ(株)製のフェノライトＴＤ−２０９０〕３．０質量部とを併用したこと以外は実施例１−１と同様にしてインクジェットインクを調製した。
【０１３８】
〈実施例１−４〉
フェノール樹脂として、軟化点ＶＴ（℃）＝８０℃のノボラック樹脂〔前出のＤＩＣ(株)製のフェノライトＴＤ−２１３１〕３．０質量部と、軟化点ＶＴ（℃）＝９１．５℃のノボラック樹脂〔前出のＤＩＣ(株)製のフェノライトＴＤ−２１０６〕３．０質量部とを併用したこと以外は実施例１−１と同様にしてインクジェットインクを調製した。
【０１３９】
〈実施例１−５〉
フェノール樹脂として、軟化点ＶＴ（℃）＝８０℃のノボラック樹脂〔前出のＤＩＣ(株)製のフェノライトＴＤ−２１３１〕のみを６．０質量部配合したこと以外は実施例１−１と同様にしてインクジェットインクを調製した。
【０１４０】
〈実施例１−６〉
フェノール樹脂として、軟化点ＶＴ（℃）＝９１．５℃のノボラック樹脂〔前出のＤＩＣ(株)製のフェノライトＴＤ−２１０６〕のみを６．０質量部配合したこと以外は実施例１−１と同様にしてインクジェットインクを調製した。
【０１４１】
〈実施例１−７〉
フェノール樹脂として、軟化点ＶＴ（℃）＝１００℃のノボラック樹脂〔前出のＤＩＣ(株)製のフェノライトＴＤ−２０９３Ｙ〕のみを６．０質量部配合したこと以外は実施例１−１と同様にしてインクジェットインクを調製した。
【０１４２】
〈実施例１−８〉
フェノール樹脂として、軟化点ＶＴ（℃）＝１２０℃のノボラック樹脂〔前出のＤＩＣ(株)製のフェノライトＴＤ−２０９０〕のみを６．０質量部配合したこと以外は実施例１−１と同様にしてインクジェットインクを調製した。
【０１４３】
〈実施例１−９〉
粘着付与剤として、水酸基価が１０ｍｇＫＯＨ／ｇであるテルペンフェノール樹脂を同量配合したこと以外は実施例１−１と同様にしてインクジェットインクを調製した。
【０１４４】
〈実施例１−１０〉
粘着付与剤として、水酸基価が４０ｍｇＫＯＨ／ｇであるテルペンフェノール樹脂〔前出のアリゾナ・ケミカル社製のＳＹＬＶＡＲＥＳ  ＴＰ９５〕を同量配合したこと以外は実施例１−１と同様にしてインクジェットインクを調製した。
【０１４５】
〈実施例１−１１〉
粘着付与剤として、水酸基価が３ｍｇＫＯＨ／ｇである水酸基価が３ｍｇＫＯＨ／ｇであるテルペン樹脂〔ヤスハラケミカル(株)製のＹＳレジンＰＸ８００〕を同量配合したこと以外は実施例１−１と同様にしてインクジェットインクを調製した。
【０１４６】
〈実施例１−１２〉
粘着付与剤として、水酸基価が５０ｍｇＫＯＨ／ｇであるテルペンフェノール樹脂〔ヤスハラケミカル(株)製のＹＳポリスターＴ１３０〕を同量配合したこと以外は実施例１−１と同様にしてインクジェットインクを調製した。
【０１４７】
〈実施例１−１３〉
粘着付与剤として、水酸基価が３０ｍｇＫＯＨ／ｇであるロジンエステル樹脂〔荒川化学工業(株)製のペンセルＤ−１２５〕を同量配合したこと以外は実施例１−１と同様にしてインクジェットインクを調製した。
【０１４８】
〈実施例１−１４〉
粘着付与剤として、水酸基価が１１．５ｍｇＫＯＨ／ｇであるロジンエステル樹脂〔ハリマ化成(株)製のＫＳＵ００５〕を同量配合したこと以外は実施例１−１と同様にしてインクジェットインクを調製した。
【０１４９】
〈実施例１−１５〉
粘着付与剤として、水酸基価が４０ｍｇＫＯＨ／ｇであるロジンエステル樹脂〔(株)理化ファインテク製のペンタリンＣＪ〕を同量配合したこと以外は実施例１−１と同様にしてインクジェットインクを調製した。
【０１５０】
〈比較例１−１〉
フェノール樹脂として、軟化点ＶＴ（℃）＝６５℃のノボラック樹脂〔昭和電工(株)製のショウノール（登録商標）ＢＲＧ−５６４Ｇ〕のみを６．０質量部配合したこと以外は実施例１−１と同様にしてインクジェットインクを調製した。
【０１５１】
〈比較例１−２〉
フェノール樹脂として、軟化点ＶＴ（℃）＝１３０℃のノボラック樹脂〔昭和電工(株)製のショウノールＣＫＭ−２４３２〕のみを６．０質量部配合したこと以外は実施例１−１と同様にしてインクジェットインクを調製した。
【０１５２】
〈比較例１−３〉
フェノール樹脂に代えてスチレン・マレイン酸樹脂〔軟化点ＶＴ（℃）＝１０５℃〕のみを６．０質量部配合したこと以外は実施例１−１と同様にしてインクジェットインクを調製した。このものは特許文献２に記載のインクジェットインクを再現したものに相当する。
【０１５３】
〈比較例１−４〉
粘着付与剤を配合せず、かつフェノール樹脂として、軟化点ＶＴ（℃）＝８０℃のノボラック樹脂〔前出のＤＩＣ(株)製のフェノライトＴＤ−２１３１〕のみを７．５質量部配合したこと以外は実施例１−１と同様にしてインクジェットインクを調製した。
【０１５４】
〈比較例１−５〉
フェノール樹脂を配合せず、かつ粘着付与剤としてのテルペンフェノール樹脂〔前出のヤスハラケミカル(株)製のＹＳポリスターＵ１１５、水酸基価：３０ｍｇＫＯＨ／ｇ〕を７．５質量部配合したこと以外は実施例１−１と同様にしてインクジェットインクを調製した。
【０１５５】
〈間欠印刷性評価〉
各実施例、比較例で調製したインクジェットインクをサーマル方式のインクジェットプリンタ〔ビデオジェット(株)製のＰｒｉｎｔ Ｍａｉｌ Ｗｉｄｅ Ａｒｒａｙ（プリントメールワイドアレイ）、設定解像度６００×６００ｄｐｉ〕に使用して、インク滴が吐出されない状態でノズル内のインクジェットインクが外気にさらされているデキャップタイムの長さを変えながら、当該デキャップタイムの終了直後にノズルの目詰まり等を生じることなく明瞭な印刷が可能であったか否かを観察して、下記の基準で間欠印刷性を評価した。
【０１５６】
○○：デキャップタイムが２０分間以上でも明瞭な印刷が可能であった。極めて良好。
【０１５７】
○：デキャップタイムが１０分間以上、２０分間未満であれば明瞭な印刷が可能であった。良好。
【０１５８】
△：デキャップタイムが１分間以上、１０分間未満であれば明瞭な印刷が可能であった。通常レベル。
【０１５９】
×：デキャップタイムが１分間未満でないと明瞭な印刷ができなかった。不良。
【０１６０】
〈耐擦過性評価〉
各実施例、比較例で調製したインクジェットインクを間欠印刷性評価で使用したとの同じインクジェットプリンタに使用して、アルミ箔の表面に０．２ｐｔ（線幅０．０７ｍｍ）のバーコードを印刷した。
【０１６１】
次いで、日本工業規格ＪＩＳ  Ｌ０８４９：２０１３「摩擦に対する染色堅ろう度試験方法」において規定された摩擦試験機Ｉ形〔(株)安田精機製作所製のＮｏ.４１６クロッ
クメータ〕を用いて、印刷したバーコードを摩擦用白綿布によって一定速度で繰り返し摩擦した際の変化を観察して、下記の基準で耐擦過性を評価した。
【０１６２】
○○：摩擦子の速度１２００ｍｍ／ｍｉｎで１０回こすってもバーコードに変化は見られなかった。極めて良好。
【０１６３】
○：摩擦子の速度１２００ｍｍ／ｍｉｎで１０回こするとバーコードの一部に摩擦熱による伸びが見られたが、６００ｍｍ／ｍｉｎで１０回こすってもバーコードに変化は見られなかった。良好。
【０１６４】
△：摩擦子の速度６００ｍｍ／ｍｉｎで１０回こするとバーコードの一部に摩擦熱による伸びが見られたが、欠けは見られなかった。通常レベル。
【０１６５】
×：摩擦子の速度６００ｍｍ／ｍｉｎで１０回こするとバーコードの一部に欠けが見られた。不良。
【０１６６】
〈耐油性評価〉
各実施例、比較例で調製したインクジェットインクを間欠印刷性評価で使用したとの同じインクジェットプリンタに使用して、アルミ箔の表面に０．２ｐｔ（線幅０．０７ｍｍ）のバーコードを印刷した。
【０１６７】
次いでバーコードの上に皮脂の代用として植物油を滴下して一定時間待ってからガーゼで拭き取った際の変化を観察して、下記の基準で耐油性を評価した。
【０１６８】
○○：滴下から１０秒間待ってから拭き取ってもバーコードに変化は見られなかった。極めて良好。
【０１６９】
○：滴下から１０秒間待ってから拭き取るとバーコードの一部に溶解による伸びが見られたが、滴下から５秒間待ってから拭き取ってもバーコードに変化は見られなかった。良好。
【０１７０】
△：滴下から５秒間待ってから拭き取るとバーコードの一部に溶解による伸びが見られたが、欠けは見られなかった。通常レベル。
【０１７１】
×：滴下から５秒間待ってから拭き取るとバーコードの一部に欠けが見られた。不良。
【０１７２】
××：滴下から５秒間待ってから拭き取るとバーコードのほぼ全部が取れてしまった。極めて不良。
【０１７３】
以上の結果を表２〜表５に示す。なお表中、粘着付与剤の種類の欄の符号はＲｏ：ロジンエステル樹脂、Ｔｐ：テルペンフェノール樹脂、Ｔ：テルペン樹脂を示す。
【０１７４】
【表２】
0006599972.tif 000004
【０１７５】
【表３】
0006599972.tif 000005
【０１７６】
【表４】
0006599972.tif 000006
【０１７７】
【表５】
0006599972.tif 000007
【０１７８】
表２〜表５の実施例１−１〜１−１５、比較例１−３〜１−５の結果より、バインダ樹脂としてフェノール樹脂を用いるとともに粘着付与剤を併用することで、オンデマンド型のインクジェットプリンタに使用した際の間欠印刷性に優れるため印刷時に印字がかすれたりしにくい上、印刷後に指先等で繰り返しこすっても上記印字がかすれたり取れたりしにくいインクジェットインクを提供できることが判った。
【０１７９】
ただし実施例１−１〜１−１５、比較例１−１、１−２の結果より、上記の効果を得るためには、フェノール樹脂の軟化点ＶＴ（℃）が７０℃以上、１２５℃以下である必要があること、その中でも８０℃以上、特に９０℃以上であるのが好ましく、１２０℃以下、特に１１０℃以下であるのが好ましいことが判った。
【０１８０】
また実施例１−１〜１−４の結果より、上記の効果をより一層向上するためには、フェノール樹脂として、それぞれ軟化点ＶＴ（℃）が上記の範囲にある、軟化点ＶＴ（℃）の異なる２種のフェノール樹脂を併用するのが好ましいこと、特に軟化点ＶＴ（℃）が１００℃未満のフェノール樹脂と、軟化点ＶＴ（℃）が１００℃以上のフェノール樹脂の２種を併用するのが好ましいことが判った。
【０１８１】
また実施例１−５〜１−８の結果より、１種のみのフェノール樹脂を使用する場合は、軟化点ＶＴ(℃)が上記より好ましい範囲にあるものを選択して使用することで、上記２種のフェノール樹脂を併用する場合に近い適度に良好な印刷をすることができ、上記１種のみのフェノール樹脂を含む同一の組成で、印刷条件の設定の異なる様々なインクジェットプリンタに対応できる汎用性の高いインクジェットインクが得られることが判った。
【０１８２】
さらに実施例１−１、１−９〜１−１５の結果より、粘着付与剤としては水酸基価が１０ｍｇＫＯＨ／ｇ以上、４５ｍｇＫＯＨ／ｇ以下であるものを用いるのが好ましいこと、できるだけ良好な間欠印刷性を確保することを考慮すると、粘着付与剤としてはテルペンフェノール樹脂が好ましいことが判った。